(57)【特許請求の範囲】
【請求項１】
エーテル結合を介してセルロースに結合した３−アジド−２−ヒドロキシプロピル基を有する、モル置換度ＭＳＡＨＰが０．００１〜０．３０の範囲である非イオン性水溶性セルロースエーテルであって、銅化合物および／またはルテニウム化合物により触媒作用を受けて、アルキンと反応し、紙、段ボール、木材、またはセルロース系の他の材料もしくはセルロースを含有する他の材料の表面どうしを互いに接着結合して水不溶性の固形接着物を製造するための、非イオン性水溶性セルロースエーテルの使用。
【請求項２】
前記セルロースエーテルは、アルキル基および／またはヒドロキシアルキル基、ならびに３−アジド−２−ヒドロキシプロピル基を有する、請求項１に記載の使用。
【請求項３】
前記アルキル基は、直鎖（Ｃ１〜Ｃ６）アルキル基である、請求項２に記載の使用。
【請求項４】
前記アルキル基は、メチル基またはエチル基である、請求項２に記載の使用。
【請求項５】
前記ヒドロキシアルキル基は、２−ヒドロキシエチル基または２−ヒドロキシプロピル基である、請求項２〜４のいずれか一項に記載の使用。
【請求項６】
前記ＭＳＡＨＰは、０．０５〜０．２５の範囲である、請求項１〜５のいずれか一項に記載の使用。
【請求項７】
３−アジド−２−ヒドロキシプロピル基を有するアルキルヒドロキシアルキルセルロースの場合、ＤＳ（アルキル）は、１．０〜２．５の範囲であり、ＭＳ（ＨＥおよび／またはＨＰ）は、０．０１〜１．０の範囲である、請求項２〜６のいずれか一項に記載の使用。
【請求項８】
３−アジド−２−ヒドロキシプロピル基を有するヒドロキシアルキルセルロースの場合、ＭＳ（ヒドロキシアルキル）は、１．０〜４．０の範囲である、請求項２〜７のいずれか一項に記載の使用。
【請求項９】
ＡＨＰ基により置換されたセルロースエーテルは、５０〜４０００の平均重合度ＤＰｎを有する、請求項１〜７のいずれか一項に記載の使用。
【請求項１０】
前記アルキンは、
ａ）下式の化合物
【化１】
0006728343.tif 000004
（式中、Ｒ４は、
−  直鎖もしくは分岐鎖（Ｃ１〜Ｃ１８）アルキル基、
−  式  −［ＣＨ２］ｍ−ＣＨ＝ＣＨ２（式中、ｍは、１〜８の整数である。）のアルケニル基、
−  式  −［ＣＨ２］ｎ−ＣＸ２Ｙ（式中、ｎは０〜８の整数であり、Ｘは水素、フッ素、または塩素であり、Ｙは水素、フッ素、塩素、ＮＨ２、ＯＨ、Ｏ−ＣＨ３、ＣＯ２Ｈ、またはＣＯ２ＣＨ３であるが、ＸおよびＹはいずれもが水素原子となることはない）の置換アルキル基、
−  式  −［ＣＨ２−ＣＨ２−Ｏ］ｐ−ＣＨ２Ｚ（式中、ｐは１〜８の整数であり、Ｚは水素原子またはメチル基である。）のポリオキシアルキレン基、
−  芳香基、
−  置換芳香基、芳香族炭素原子に結合した置換基であって、同一でも異なっていてもよく、−Ｈ、−Ｆ、−Ｃｌ、−ＮＨ２、−ＣＨ３、もしくは−ＯＣＨ３からなる群から選択され、但し、全ての置換基が水素原子ではない基、もしくは
−  複素環基
である。）
または、
ｂ）下式のジイン
【化２】
0006728343.tif 000005
（式中、Ｒ５は、
−  二価の芳香基、または、
−  置換された二価の芳香基、芳香族炭素原子に結合した置換基であって、同一でも異なっていてもよく、Ｈ、Ｆ、Ｃｌ、ＮＨ２、ＣＨ３、もしくはＯＣＨ３からなる群から選択され、但し、全ての置換基が水素原子ではない基である。）、
である、
請求項９に記載の使用。
【請求項１１】
前記アルキンは、フェニルアセチレン、プロパルギルアルコール、プロピオル酸、またはプロパルギル１Ｈ−イミダゾール−１−カルボキシレートである、請求項９または１０に記載の使用。
【発明の詳細な説明】
【技術分野】
【０００１】
本発明は、水不溶性接着剤における３−アジドヒドロキシアルキル基を有するセルロースエーテルの使用に関する。セルロースエーテルは、具体的には、アジドヒドロキシアルキル置換基による共エーテル化を伴う、ヒドロキシエチルセルロース（ＨＥＣ）またはヒドロキシプロピルセルロース（ＨＰＣ）などのヒドロキシアルキルセルロースに基づいた非イオン性混合エーテルである。接着剤は、特に、紙、段ボール、木材、または、セルロース系の他の材料もしくはセルロースを含有する他の材料を接着接合するのに適している。
【背景技術】
【０００２】
３−アジド−２−ヒドロキシアルキル基、特に、３−アジド−２−ヒドロキシプロピル基（ＡＨＰ基）を含有する非イオン性セルロースエーテル、およびそれらの調製方法については、すでに欧州特許第２７１２８７３号明細書に開示されている。そのようにして修飾されたセルロースエーテルは、水溶性である。前述の基を組み込むことで、アルキンとアジド末端とを反応させることにより、セルロースエーテルのレオロジー特性を広範囲に変更することができる。
【０００３】
セルロースエーテルは、周知のように、接着剤（例えば、壁紙ののり）としての使用も含めて利用可能性を有している。水または水蒸気の影響下では、セルロースは程度の差はあるものの溶けるため、接着剤効果は著しく低下する。
【０００４】
例えば、米国特許第２０１５／０２３２７２４号明細書は、その必須の構成要素が、Ｎａカルボキシメチルセルロース、および、例えば、ポリアミドアミンとエピクロロヒドリンとの反応生成物などの第四級アミンポリマーであることを開示している。
【先行技術文献】
【特許文献】
【０００５】
【特許文献１】欧州特許第２７１２８７３号明細書
【特許文献２】米国特許第２０１５／０２３２７２４号明細書
【発明の概要】
【発明が解決しようとする課題】
【０００６】
したがって、課題は、湿潤な環境であっても、接着強度を損なわない接着接合を生成することのできる、セルロースエーテルを提供することである。
【課題を解決するための手段】
【０００７】
３−アジド−２−ヒドロキシプロピル基を有する水溶性セルロースエーテルは、アルキンと混合する場合、銅触媒と混合する場合、および／またはルテニウム触媒と混合する場合に、水分安定性接着接合を生成する。この場合、アジド基は、環化付加反応によって、アルキン基と反応し、［１，２，３］−トリアゾ−ル基を形成する。結果として、湿潤環境であってもその特性を維持する、固形接着剤が得られる。
【０００８】
したがって、本発明の主題は、エーテル結合を介してセルロースまたはセルロースエーテルに結合した３−アジド−２−ヒドロキシプロピル基を有する、モル置換度ＭＳＡＨＰが０．００１〜０．３０の範囲である、非イオン性水溶性セルロースエーテルの、水不溶性の固形接着剤を製造するための使用である。当該セルロースエーテルは、３−アジド−２−ヒドロキシプロピル基およびヒドロキシアルキル基のみならず、アルキル基、特に、直鎖または分岐鎖Ｃ１〜Ｃ６アルキル基、例えば、メチル、エチル、プロピル、イソプロピル、ブチル、またはイソブチル基を有してもよい。ヒドロキシアルキル基は、好ましくは、２〜６個の炭素原子を有し、具体的には、それらは、２−ヒドロキシエチル基または２−ヒドロキシプロピル基である。
【発明を実施するための形態】
【０００９】
ＡＨＰ基を有する水溶性セルロースエーテルを、アルキンまたはジアルキンと混合し、銅化合物および／またはルテニウム化合物による触媒作用を受けて、ＡＨＰ基をアルキン基と反応させる場合、水不溶性の固相接着接合が得られる。
【００１０】
したがって、好ましい出発物質は、水溶性、非イオン性セルロースエーテル、例えば、ヒドロキシエチルセルロース（ＨＥＣ）、メチルヒドロキシエチルセルロース（ＭＨＥＣ）、ヒドロキシプロピルセルロース（ＨＰＣ）、またはメチルヒドロキシプロピルセルロース（ＭＨＰＣ）である。メチルヒドロキシエチルセルロースおよびメチルヒドロキシプロピルセルロースの場合、ＤＳ（Ｍｅ）は、一般的には１．０〜２．５であり、好ましくは１．２〜２．５であり、より好ましくは１．４〜１．９であり、ＭＳ（ＨＥおよび／またはＨＰ）は、一般的には０．０１〜１．０であり、好ましくは０．０５〜０．８であり、より好ましくは０．０５〜０．６である。ヒドロキシエチルセルロースおよびヒドロキシプロピルセルロースの場合、ＭＳ（ＨＥおよび／またはＨＰ）は、一般的には１．０〜４．０であり、好ましくは１．５〜３．３である。
【００１１】
本発明に関して「水溶性」とは、非修飾セルロースエーテルが、１．０％（質量／質量）以上、好ましくは１０％（質量／質量）以上、より好ましくは２０％（質量／質量）以上の程度まで、冷水（２０℃）に溶解することを意味する。
【００１２】
ＡＨＰ基を有するセルロースエーテルは、対応するセルロースエーテルをグリシジルアジドと反応させることにより得られる。３−アジド−２−ヒドロキシプロピル基は、ここで、エチレングリコールおよび／もしくはプロピレングリコール側鎖のヒドロキシ基を介して、またはピラノース環上のヒドロキシ基を介して結合していてもよい。３−アジド−２−ヒドロキシプロピル基によるセルロースの置換度（ＭＳＡＨＰ）は、無水グルコース単位当たり、一般的には０．００１〜０．３０の範囲であり、ＭＳは、好ましくは０．０５〜０．２５の範囲である。アジド基により置換されたセルロースエーテルは、有益には、５０〜４０００の、好ましくは１００〜２５００の、より好ましくは２５０〜１５００の平均重合度ＤＰｎを有する。
【００１３】
３−アジド−２−ヒドロキシプロピル基を有するセルロースエステルはまた、１つの同一の反応器中で、従来の共エーテル化の形態で、アルカリ化したセルロースを、アルキレンオキシドおよびグリシジルアジドと、直ちに連続してまたは同時に、反応させる場合にも得られる。
【００１４】
熱により誘導されるＨｕｉｓｇｅｎ環化付加は、位置異性体の混合物を生成する。したがって、アルキンへのアジドの１，３−双極子環化付加（Ｈｕｉｓｇｅｎ反応）は、Ｃｕ（Ｉ）触媒により有効に行われる。この場合、位置選択的に、１，４−二置換［１，２，３］−トリアゾールが生成される。好適には、例えば、Ｃｕ（Ｉ）臭化物、Ｃｕ（Ｉ）ヨウ化物、またはＣｕ（Ｉ）酢酸塩である。また、触媒的に活性なＣｕ（Ｉ）塩は、例えば、水溶液中でのアスコルビン酸による還元によって、硫酸銅（ＩＩ）からその場で調製することができる。金属触媒反応は、一般に、室温でも進行する。液体または流体の出発物質の固形接着剤への転換は、室温でも数秒以内、一般的には６０秒未満、好ましくは１０秒未満で生じる。
【００１５】
また、アジド−アルキン環化付加は、ビス（トリフェニルホスフィン）シクロペンタジエニルルテニウムクロリドなどのルテニウム化合物により触媒を受け得る。しかしながら、この場合、銅触媒反応とは対照的に、位置選択的に、１，５−二置換［１，２，３］−トリアゾールが得られる。
【００１６】
特に好適なアルキンは、フェニルアセチレン、プロパルギルアルコール、プロピオル酸、および末端Ｃ−Ｃ三重結合を有する他の化合物である。また、２つの炭素−炭素三重結合を有する化合物（ジイン）を使用することもできる。
【００１７】
Ｈｕｉｓｇｅｎ反応中のアルキンビルディングブロックとして、一般的に好ましいのは、
ａ）下式のアルキン
【化１】
0006728343.tif 000002
（式中、Ｒ４は、
−  直鎖もしくは分岐鎖（Ｃ１〜Ｃ１８）アルキル基、
−  式  −［ＣＨ２］ｍ−ＣＨ＝ＣＨ２（式中、ｍは、１〜８の整数である。）のアルケニル基、
−  式  −［ＣＨ２］ｎ−ＣＸ２Ｙ（式中、ｎは０〜８の整数であり、Ｘは水素、フッ素、または塩素であり、Ｙは水素、フッ素、塩素、ＮＨ２、ＯＨ、Ｏ−ＣＨ３、ＣＯ２Ｈ、またはＣＯ２ＣＨ３であるが、ＸおよびＹのいずれもが水素原子となることはない。）の置換アルキル基、
−  式  −［ＣＨ２−ＣＨ２−Ｏ］ｐ−ＣＨ２Ｚ（式中、ｐは１〜８の整数であり、Ｚは水素原子またはメチル基である。）のポリオキシアルキレン基、
−  芳香基、好ましくはフェニル基、ビフェニル基、またはナフチル基、
−  置換芳香基、芳香族炭素原子に結合した置換基であって、同一でも異なっていてもよく、Ｈ、Ｆ、Ｃｌ、ＮＨ２、ＣＨ３、もしくはＯＣＨ３からなる群から選択され、但し、全ての置換基が水素原子ではない基、もしくは
−  １Ｈ−イミダゾール−１−カルボニルオキシメチルなどの複素環基
である。）
または、
ｂ）下式のジイン
【化２】
0006728343.tif 000003
（式中、Ｒ５は、
−  二価の芳香基、例えば、オルト−、メタ−、もしくはパラ−フェニレン、ビフェニル−４，４’−ジイル、もしくはナフタレン−１，４−ジイル、または、
−  置換された二価の芳香基、芳香族炭素原子に結合した置換基であって、同一でも異なっていてもよく、Ｈ、Ｆ、Ｃｌ、ＮＨ２、ＣＨ３、もしくはＯＣＨ３からなる群から選択され、異なる置換基を組み合わせることもできるが、但し、全ての置換基が水素原子ではない基である。）、
である。
【００１８】
環化付加反応は、多数の異なるアルキンを用いて行うことができる。したがって、様々な特性を有する固体接着剤は、簡単な方法によって入手可能である。このことは、従来のグラフト反応よりも、該反応を著しく柔軟性のあるものにしている。該反応は、水、有機溶媒、または水および有機溶媒の混合物の存在下で実施することができる。適切な有機溶媒は、例えば、テトラヒドロフラン、ジオキサン、ジメチルスルホキシド、アセトニトリル、塩化メチレン、クロロホルム、メタノール、エタノール、ｔｅｒｔ−ブタノール、酢酸エチル、アセトン、またはジメチルホルムアミドである。
【００１９】
ＡＨＰ−ＨＥＣは、水に高度に溶解性であり、水中で透明な粘性のある溶液を形成する。驚くべきことに、溶解したＡＨＰ−ＨＥＣのレオロジー特性は、例えば、フェニルアセチレンなどのアルキンビルディングブロックとの反応の後で、完全に反転させることができることを見出した。粘性のある流体から、上記の方法により、構造的に弾性的挙動を有する固体が得られる。
【００２０】
アルキン成分に共有結合的に結合した更なる基が存在していてもよい。したがって、環化付加反応からの生成物は、イオン性または非イオン性であり得る。更なる基はまた、反応染料、発色団、架橋ビルディングブロック、または接着剤に特定の性質を付与する他の基を含んでいてもよい。
【００２１】
１，３−双極子環化付加反応は、一般的に、最小限の量の触媒を用いて数秒以内に生じる。触媒は、ＡＨＰ−セルロースエーテルおよびアルキンと、直接的に混合する必要はない。１，３−双極子環化付加反応を生じさせるためには、接合される被加工材の内の一方が、銅化合物もしくはルテニウム化合物を含むか、または接合される被加工材の内の一方を銅化合物もしくはルテニウム化合物に含浸させて、ＡＨＰ−セルロースエーテルおよびアルキンの混合物と接触させれば十分である。代替的な実施態様において、触媒を、ＡＨＰ−セルロースエーテルまたはアルキンと、事前に混合する。
【００２２】
以下の実施例は、本発明を説明するものである。パーセンテージは、別段の指示がある場合または文脈から一見して明らかである場合ではない限り、重量パーセントである。ＤＳおよびＭＳ値は、Ｚｅｉｓｅｌ法によって測定した。
【実施例】
【００２３】
実施例１：アジドヒドロキシプロピルヒドロキシエチルセルロース（ＡＨＰ−ＨＥＣ）とフェニルアセチレンとの銅触媒カップリング、および木材の接合のための銅触媒作用
１０．０ｇのＡＨＰ−ＨＥＣ（５％の水分含有量、ＭＳ（ＨＥ）＝１．１０、ＭＳ（ＧＡ）＝０．１５）を、１０００ｍＬの冷たい飲用水中に攪拌しながら添加し、室温で攪拌することにより溶解させた。透明な溶液は、約２５０ｍＰａｓの粘度を有していた（Ｂｒｏｏｋｆｉｅｌｄ、ＬＶ）。そこに、攪拌しながら、２．０ｇのフェニルアセチレンを添加したところ、粘度に測定可能な変化は生じなかった。この低流動性の、僅かに不透明な混合物の一部（約５０ｍＬ）を、次に、ブラシにより、乾燥した滑らかな２枚のトウヒ材の表面に塗布した。木材中の細孔中への溶液の部分的な吸収のために約５分間待った後、２枚の木材表面の一方に、６０ｍＬの脱気した脱塩水中の１０．０ｇの硫酸銅五水和物および１８．０ｇのアスコルビン酸からなる溶液を、市販のスプレーボトルを用いて噴霧し、もう一方の木材表面を直ちに同様に接着剤でコートして、軽い擦り込み動作によって押しつけて密着させ、木材の従来の接着において実施されるようにして行った。
【００２４】
次の日、接合は乾燥し、木片は互いに動いたり、または互いに取り外したりすることができなくなった。接合された木材の板を水に１８時間以上浸水しても、接着材接合は著しい影響を受けず、そして、相当な力が加わった時に、接合が破壊される可能性があり、さらにその破壊は一方の被加工材から繊維の引き剥がれを引き起こした。
【００２５】
実施例２：触媒を使用しないこと以外は、上記の実施例１と同じようにして行う木材の接合
触媒水溶液を噴霧することを除き、上記の実施例１に記載の手順に、完全に同様に従った。２つの木材被加工材を同様に組み立て、お互いに密着させながら一晩固定した。ここで再び、約１８時間乾式貯蔵した後、２片の木材の間に形成された接合は、特定の手動力をかけると再び分けることができるが、繊維の引き剥がれは起こらなかった。
【００２６】
結合を分割するために力をかける代わりに、結合した被加工材を、最初に、約６時間水に浸漬することにより実験を行ったところ、「接着された接合」は完全に溶解することを示した。
【００２７】
実施例３：アジドヒドロキシプロピルヒドロキシエチルセルロース（ＡＨＰ−ＨＥＣ）と１，４−ジエチニルベンゼンの銅触媒カップリング、および木材の結合のための銅触媒作用
１０．０ｇのＡＨＰ−ＨＥＣ（５％ＷＣ、ＭＳ（ＨＥ）＝１．１、ＭＳ（ＧＡ）＝０．１５）を、１０００ｍＬの冷たい飲用水中に攪拌しながら添加し、室温で攪拌することにより溶解させた。透明な溶液は、約２５０ｍＰａｓの粘度を有していた（Ｂｒｏｏｋｆｉｅｌｄ、ＬＶ）。そこに攪拌しながら２．０ｇのジエチニルベンゼン［９３５−１４−８］を添加したところ、粘度に測定可能な変化は生じなかった。この低流動性の、僅かに不透明な混合物の一部（約５０ｍＬ）を、次に、ブラシにより、乾燥した滑らかな２枚のトウヒ材の表面に塗布した。木材中の細孔中への溶液の部分的な吸収のために約５分間待った後、２枚の木材表面の一方に、６０ｍＬの脱気した、脱塩水中の１０．０ｇの硫酸銅五水和物および１８．０ｇのアスコルビン酸からなる溶液を、市販のスプレーボトルを用いて噴霧し、もう一方の木材表面を直ちに同様に接着剤でコートして、軽い擦り込み動作によって押しつけて密着させ、木材の従来の接着において実施されるようにして行った。
【００２８】
次の日、接合は乾燥し、木片は互いに動いたり、または互いに取り外したりすることができなくなった。接合された木材の板を水に１８時間以上浸水しても、接着材接合は著しい影響を受けず、そして、相当な力が加わった時に、接合が破壊される可能性があり、それぞれの場合において、さらにその破壊は一方の被加工材から繊維の引き剥がれを引き起こした。